КЕРАМИЧЕСКАЯ МАССА ДЛЯ ИЗГОТОВЛЕНИЯ ИЗРАЗЦОВ
CERAMIC MIXTURE FOR MAKING GLASED TILES

Изобретение относится к области технологии силикатов и касается составов керамических масс для производства печных изразцов.
Известна керамическая масса для изготовления изразцов, включающая, вес.ч.: тугоплавкая (Летгайнская) глина 2-16; молотый шамот 1-15 [1].
Задачей изобретения является повышение термостойкости изразцов.
Технический результат достигается тем, что керамическая масса для изготовления изразцов, включающая тугоплавкую глину и молотый шамот, дополнительно содержит кварц и циркон при следующем соотношении компонентов, мас.%: тугоплавкая глина 23-27; молотый шамот 23-27; кварц 23-27; циркон 23-27.
В таблице приведены составы керамической массы.
2
2
3
2
3
2
2
2
Для приготовления керамической массы могут быть использованы тугоплавкие глины, например, следующего состава, мас.%: SiO 51,08-55,88; AlO 30,0-33,63; FeO 0,59-0,72; TiO 1,04-1,1; CaO 0,48-0,62; MgO 0,84-0,93; NaO 0,4-1,58; КО 0,36-2,04; п.п.п. 7,0-7,99.
Шамот получают обжигом глины, используемой в производстве изразцов.
Компонент
Состав, мас.%
1
2
3
Тугоплавкая глина
27
25
23
Молотый шамот
23
25
27
Кварц
27
25
23
Циркон
23
25
27
Термостойкость, циклы
не менее 20
не менее 20
не менее 20
2
2
Компоненты дозируют в требуемых количествах. Тугоплавкую глину измельчают до размера кусков 10-20 мм, сушат при температуре 60-70°С до влажности 3-6% и размалывают сухим способом до получения порошкообразного продукта с удельной поверхностью 3500-4000 см/г. Циркон и шамот измельчают до получения порошкообразного продукта с удельной поверхностью 3500-4000 см/г. Порошки смешивают, добавляют костяную золу и готовят керамическую массу с влажностью 19-16%. Из полученной массы формуют изразцы, которые сушат до влажности 1-6%, наносят на их поверхность слой глушеной глазури и обжигают при температуре 1150-1250°С.
Источник информации
1. Гехт Г. Керамика. - Л.-М.: Главная редакция химической литературы, 1938. - С.248.